(57)【要約】【課題】衣服から放射される赤外線量を低減することにより赤外線カメラなどによっても視認されにくい遠赤外線偽装性の改善された外衣を提供する。【解決手段】熱伝導率が８５（Ｗ／ｍ・Ｋ）以上である金属が８ｇ／ｍ２以上付与され、赤外線放射率が６０％以下である布帛が最表面に配されている外衣。【選択図】　　　なし【特許請求の範囲】
【請求項１】
熱伝導率が８５（Ｗ／ｍ・Ｋ）以上である金属が８ｇ／ｍ２以上付与され、赤外線放射率が６０％以下である布帛が最表面に配されていることを特徴とする外衣。
【請求項２】
金属が布帛の表面に皮膜状に付与されている請求項１に記載の外衣。
【請求項３】
金属が銅またはニッケルである請求項２に記載の外衣。
【請求項４】
金属の表面または表裏両面に金属酸化物又は樹脂の皮膜が形成されている請求項１又は２又は３に記載の外衣。
【発明の詳細な説明】
【０００１】
【発明の属する技術分野】
本発明は、赤外線スコープや遠赤外線（暗視）カメラ等によって検知されにくく、波長８〜１３μｍ帯における赤外線放射量を大きく低減させた熱線低放射性外衣に関する。
【０００２】
【従来の技術】
従来の戦闘服としては、４色の迷彩柄を生地表面にプリントすることによって可視光線領域で植物等との判別を困難にした迷彩服が知られていた。また、近赤外線領域に関しても、迷彩プリントに使用する顔料として反射率を制御したものを用いることにより近赤外線偽装が施された迷彩服も知られている。しかしながら、近年、軍事用に遠赤外線を検知する赤外線カメラが用いられるようになり、従来のような可視光線や近赤外線に対する偽装が施された迷彩服では、遠赤外線カメラに対して偽装効果が低く、有効な手段が講じられていなかった。
【０００３】
【発明が解決しようとする課題】
本発明の目的は、戦闘服から放射される赤外線量を低減することにより遠赤外線カメラなどによって視認されにくい遠赤外線偽装性の改善された外衣を提供することである。
【０００４】
【課題を解決するための手段】
すなわち、本発明は、熱伝導率が８５（Ｗ／ｍ・Ｋ）以上である金属が８ｇ／ｍ２以上付与され、赤外線放射率が６０％以下である布帛が最表面に配されていることを特徴とする外衣である。
【０００５】
【発明の実施の形態】
本発明の熱線低放射性外衣は、最表面に露出する布帛として、熱伝導率が８５（Ｗ／ｍ・Ｋ）以上である金属が８ｇ／ｍ２以上付与されていることと、布帛からの赤外線の放射率を６０％以下にすることが重要である。本発明外衣は、外衣からの遠赤外線の放射量を少なくする事で、遠赤外線を検知する赤外線カメラ等によっても実温度より低い温度に検知され、このため赤外線カメラでは植物等との判別が、従来の外衣より困難になるという特長を有する。
熱伝導率が８５（Ｗ／ｍ・Ｋ）以上である金属は、例えば、金（３１５　Ｗ／ｍ・Ｋ）、銀（４２７　Ｗ／ｍ・Ｋ）、銅（３９８　Ｗ／ｍ・Ｋ）、ニッケル（９０．５　Ｗ／ｍ・Ｋ），亜鉛（１２１　Ｗ／ｍ・Ｋ），タングステン（１７８　Ｗ／ｍ・Ｋ）、アルミニウム（２３７　Ｗ／ｍ・Ｋ）などを挙げることができ、本発明においては、銅またはニッケルが好ましく利用される。また、これらの金属は、単独でも２種以上が併用されていても差支えない。さらに、これらの金属は、布帛の表面に皮膜状に付与されていることが好ましい。
なお、ここで示した熱伝導率は常温において各種金属が示す値であり、理化学辞典（第４版、岩波書店）に記載された文献値である。
本発明において、布帛からの赤外線の放射率を６０％以下にするためには、布帛の表面に配する金属の種類と付着量が重要であり、熱伝導率の大きい金属を布帛表面に８ｇ／ｍ２以上付着させることが重要であり、付着量が８ｇ／ｍ２未満の場合は、赤外線の放射率を６０％以下にすることが難しくなるので、好ましくは１５ｇ／ｍ２以上、さらに好ましくは２０ｇ／ｍ２以上付着していることが望ましい。
【０００６】
また、布帛の表面に付与された金属が酸化等によって性能低下を招くため、本発明においては、金属の表面又は表裏面ともに、より好ましくは表裏面に金属酸化物や樹脂プリントによる保護層が形成されていることが好ましい。
ただし、布帛の赤外線の放射率を６０％以下にするためには、該金属酸化物や樹脂プリントによる保護層の厚さは１μｍ以下にしておくことが好ましい。０．１μｍ以下であるとさらに好ましい。
【０００７】
また、本発明において、上記のような金属を布帛に付与する方法としては、例えば、各種メッキ法、蒸着法、溶射法、プリント法などを採用することができ、付与条件としても公知の条件を採用することができるが、風合及び洗濯耐久性を考慮するとメッキ法により布帛上に金属皮膜を形成させる方法が好ましい。
布帛に金属を付与させるタイミングとしては特に制限されず、繊維や糸条の段階でメッキ等を施してもよいし、布帛とした後にメッキを施してもよいが、最終製品の品質や工程性を考えると布帛とした後にメッキ等の処理が施されることが好ましい。
【０００８】
本発明において、外衣を構成する基材となる布帛の形態は、織物、編物、不織布またはこれらの複合体などの布帛物を用いることができ、好ましくは織物が使用される。織物としては、平織、格子織を始め各種組織の織物が使用できるが、金属皮膜の形成性の点からは厚地の生地よりも薄地の生地を用いるほうが好ましく、目付３０〜３００ｇ／ｍ２程度の織物を使用し、金属の付着量との関係で、布帛に８ｇ／ｍ２以上の金属付着率となるように、織物の目付と金属付着量を設定する必要がある。
本発明において、布帛を構成する繊維の形態についてはステープル形態であろうとフィラメント形態であろうと特に制限は受けない。また、繊維の太さも特に制限されず、例えば、０．１〜５５デシテックス程度の単繊維繊度を有する繊維を使用することができる。
繊維を構成する素材としては、ポリエステル、ポリアミド、ポリオレフィン、ビニロンなどの合成繊維、トリアセテートなどの半合成繊維、レーヨンなどの再生繊維、綿、麻などの天然繊維等の各種繊維を単独使用または併用することができる。運動時の着心地を重視する場合にはビニロンや綿の親水性繊維、あるいはポリエステルと綿やビニロンと綿などの混紡が好ましい。
【０００９】
また、金属の付与方法としてメッキ法を用いる場合には、ポリアリレートフィラメント、アラミドフィラメント、ビニロンフィラメント、ビニロン紡績糸、綿紡績糸等が好ましく使用される。蒸着法を用いる場合には、繊維の水分率が重要であり、水分率の高い繊維を用いた場合には、所定の真空度に達するまでに長時間必要となるので、繊維素材としてポリエステルなどの疎水性ポリマーからなるフィラメントを使用することが好ましい。
【００１０】
このようにして得られる本発明の外衣は、熱線の放射に対する抑制効果を有し、赤外線カメラに対する改善された偽装効果を発揮するので、例えば、軍事用の戦闘服などとして使用されるが、戦闘服に限られるものではなく衣料・非衣料の各種用途に応用できるものである。
【００１１】
【実施例】
以下、実施例により本発明を具体的に説明するが、本発明はこれらにより制限されるものではない。
なお、本発明に用いる熱伝導率、金属の付与量、赤外線放射率、赤外線放射抑制効果量−ΔＴ、遠赤外線カメラ視認性は以下の方法で測定・評価した。
［熱伝導率］
金属による特有の値であり、理化学辞典（第４版）に記載の値を採用した。
［金属の付与量］
所定量のサンプル布帛を精秤し、硝酸と過塩素酸を加えて注意深く加熱し、有機物を完全に分解し、得られた金属塩溶液を用い、ＪＩＳ　Ｋ０１１５に準拠した吸光光度法により金属を分析した。
［赤外線の放射率］
ＩＲ−ＩＲＲ２２０（日本電子）にて４〜２０μｍの波長領域の全放射率を
求めた。
【００１２】
［赤外線放射抑制効果量（平均表面温度差）−△Ｔ］
雰囲気温度２０±１．０℃および湿度３５±５％ＲＨに保たれている実験室内に試料台を配置し、その試料台の試料載置部を角度１０度に傾斜させ、その上面に温度が３７±１℃のヒーターを配置し、測定試料［寸法＝７ｃｍ×１０ｃｍ］と、対照試料［寸法＝７ｃｍ×１０ｃｍ］を載置した。該ヒーターで測定試料と対照試料の両方を加熱して、サーモグラフィカメラと画像ＢＯＸ処理装置からなるサーモビュアー装置（日本電子株式会社製「ＪＴＧ−５２００型」、検出波長８〜１３μ）により、加熱３０分後の両試料の平均表面温度を求め、両試料間の温度差を算出した。さらに、試料の左右位置を変更して同様の操作を繰り返し、全データ（温度差）の平均値を採って、平均表面温度差−△Ｔ（℃）を赤外線放射抑制効果量とした。
［遠赤外線カメラ視認性］
サンプル布帛を縫製した外衣を着用し、屋外で５０ｍ離れた地点よりサーモビュアー装置（日本電子株式会社製「ＪＴＧ−５２００型」）で観察した際、着用者の外衣部が人として確認できるかどうか評価した。測定条件としては、外気温２０℃で、センター温度（ＣＴ）を２２℃、温度レンジ（ＴＲ）を１０℃とし、温度画像の色数を２５６色として設定して観察を行い、着用者を殆ど確認できない場合を○、容易に確認できる場合をＸ、その中間を△とした。
【００１３】
実施例１
ベクトラン（登録商標、株式会社クラレ製）１５０ｄｔｅｘの糸をたて糸・よこ糸ともに用い、平織の組織で製織し、目付け５０ｇ／ｍ２、厚さ０．１７ｍｍの生地を作成し、ついで該生地に対し公知の無電解メッキ法により、熱伝導率３９８（Ｗ／ｍ・Ｋ）の銅をメッキし、目付けが７５ｇ／ｍ２で、厚さが０．１７ｍｍである熱線低放射性布帛を得た。
得られた布帛は、金属の付与量が２５ｇ／ｍ２であり、全放射率が２１％、−ΔＴは８．７℃と優れた熱線放射抑制効果を有していた。また、この布帛を用いて熱線低放射性衣服を作製し、前記条件でサーモビュアー装置（日本電子株式会社製「ＪＴＧ−５２００型」）を用いて観察を行ったが、着用者を殆ど視認することはできなかった。結果を表１に示す。
【００１４】
【表１】
2004077048.tif 000002
【００１５】
実施例２
熱伝導率が９０．５（Ｗ／ｍ・Ｋ）のニッケルをメッキしたこと以外は実施例１と同様にして熱線低放射性布帛を得た。該布帛の金属の付与量が２２ｇ／ｍ２、全放射率は３６％、−ΔＴは６．７℃であり優れた熱線放射抑制効果を有していた。次いで実施例１と同様にして熱線低放射性衣服を作成し、評価を行った結果を表１に示す。この衣服についても実施例１と同様にサーモビュアー装置により屋外で視認試験を行ったが殆ど視認することができなかった。
【００１６】
実施例３
銅メッキを施し、更にニッケルメッキを施したこと以外は実施例１と同様にして熱線低放射性布帛を得た。該布帛の金属の付与量が２７ｇ／ｍ２、全放射率は３２％、−ΔＴは７．２℃であり優れた熱線放射抑制効果を有していた。次いで実施例１と同様にして熱線低放射性衣服を作成し、評価を行った結果を表１に示す。この衣服についてもサーモビュアー装置を用い屋外で視認試験を行ったが殆ど視認することができなかった。
【００１７】
実施例４
銅メッキを施し、更に銀メッキを施したこと以外は実施例１と同様にして熱線低放射性布帛を得た。該布帛の金属の付与量が４１ｇ／ｍ２、全放射率は２４％、−ΔＴは８．９℃であり優れた熱線放射抑制効果を有していた。次いで実施例１と同様にして熱線低放射性衣服を作成し、評価を行った結果を表１に示す。この衣服についてもサーモビュアー装置を用い屋外で視認試験を行ったが殆ど視認することができなかった。
【００１８】
実施例５
難燃性ビニロン（株式会社クラレ製）７０質量％と綿３０質量％とを混用した４０番手の紡績糸をたて糸・よこ糸ともに用いて格子織の組織で製織し、目付け２２０ｇ／ｍ２、厚さ０．３３ｍｍの織物を得、該織物を実施例１と同様にして銅メッキし、金属の付与量が３０ｇ／ｍ２の熱線低放射性布帛を得た。該布帛の全放射率は３８％、−ΔＴは１０．１℃であり優れた熱線放射抑制効果を示した。また、該布帛を縫製して熱線低放射性衣服を作成し、評価を行った結果を表１に示すが、サーモビュアー装置を用いた屋外で視認試験でも殆ど視認することができなかった。
【００１９】
実施例６
実施例５の布帛に対し銅をメッキし、質量２３１ｇ／ｍ２、厚さ０．３４ｍｍ、金属の付与量１１ｇ／ｍ２の熱線低放射性布帛を得た。全放射率は４８％、−ΔＴは８．８℃と優れた熱線放射抑制効果がみとめられ、該布帛を用いて縫製し熱線低放射性衣服を作成し、評価を行った結果を表１に示すが、サーモビュアー装置を用いた屋外での視認試験でも殆ど視認することができなかった。
【００２０】
実施例７
実施例１で作成した平織物を、芝浦製作所株式会社製の１３．５６ＭＨｚの高周波電源を有するスパッタリング装置にセットし、２×１０−３Ｐａまで真空排気し、ターゲットとして酸化亜鉛を用い、アルゴンガスを２０ｃｃ／分の流量で装置内に導入し、真空度を３×１０−１Ｐａにコントロールした。ついで高周波電源より２００Ｗの出力により５分間スパッタリングし、織物表面に１００ｎｍの酸化亜鉛皮膜を形成させた。
【００２１】
次に、ターゲットとして銀を用い、アルゴンガスを２０ｃｃ／分の流量で装置内に導入し、真空度を３×１０−１Ｐａにコントロールした。ついで高周波電源より２００Ｗの出力により５分間スパッタリングし、酸化亜鉛皮膜上に銀皮膜を形成させた。
【００２２】
最後に、再びターゲットとして酸化亜鉛を用い、アルゴンガスを２０ｃｃ／分の流量で装置内に導入し、真空度を３×１０−１Ｐａにコントロールした。ついで高周波電源より２００Ｗの出力により５分間スパッタリングし、銀皮膜表面に１００ｎｍの酸化亜鉛皮膜を形成させ、酸化亜鉛／銀／酸化亜鉛の三層構造の薄膜を織物に被覆し熱線低放射性布帛を得た。該布帛の銀の付与量は３０ｇ／ｍ２、全放射率は２１％、−ΔＴは８．６℃と優れた熱線放射抑制効果を有していた。ついで該織物を用い熱線低放射性衣服を作成し評価を行った結果を表１に示すが、サーモビュアー装置を用いた屋外での視認試験でも殆ど視認することができなかった。結果を表１に示す。
【００２３】
比較例１
実施例５の織物に銅を６ｇ／ｍ２になるようにメッキし、質量２２６ｇ／ｍ２、厚さ０．３４ｍｍの熱線低放射性布帛を得た。該熱線低放射性布帛の全放射率は５８％、−ΔＴは３．６℃であり、縫製して得られた熱線低放射性衣服の評価を行ったところ、サーモビュアー装置を用いた屋外での視認試験で少し視認することができた。
【００２４】
比較例２
実施例１に用いた平織物を、芝浦製作所株式会社製の１３．５６ＭＨｚの高周波電源を有するスパッタリング装置にセットし、２×１０−３Ｐａまで真空排気した。ターゲットとして熱伝導率が２１（Ｗ／ｍ・Ｋ）のＳＵＳを用い、アルゴンガスを２０ｃｃ／分の流量で装置内に導入し、真空度を３×１０−１Ｐａにコントロールした。ついで高周波電源より２００Ｗの出力により１０分間スパッタリングし、織物表面に１２ｇ／ｍ２のＳＵＳ皮膜を形成させた。
この布帛は、全放射率が７０％、−ΔＴは１．０℃であり熱線放射抑制効果がなかった。該布帛を縫製して衣服を作成し評価を行ったが、サーモビュアー装置を用いた視認試験についても視認しやすく、赤外線放射量の抑制効果は悪かった。
【００２５】
比較例３
実施例１で用いた平織物を、芝浦製作所株式会社製の１３．５６ＭＨｚの高周波電源を有するスパッタリング装置にセットし、２×１０−３Ｐａまで真空排気した。ターゲットとして熱伝導率が１７（Ｗ／ｍ・Ｋ）のチタンを用い、アルゴンガスを２０ｃｃ／分の流量で装置内に導入し、真空度を３×１０−１Ｐａにコントロールした。ついで高周波電源より２００Ｗの出力により１０分間スパッタリングし、織物表面に１２ｇ／ｍ２のチタン皮膜を形成させた。
この布帛は、全放射率が６４％、−ΔＴは２．２℃であり熱線放射抑制効果が十分でなかった。ついで該布帛を縫製して衣服を作成し評価を行ったが、サーモビュアー装置を用いた視認試験についても視認しやすく、赤外線放射量の抑制効果は悪かった。
【００２６】
【発明の効果】
本発明の熱線低放射性布帛からなる外衣は、暗闇における赤外線スコープや遠赤外線カメラ等によっても視認が困難であり戦闘服などに使用できる。